【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
（１）水と、
（２）セルロースの誘導体、アルギン酸の誘導体、澱粉の誘導体、キチンの誘導体およびキトサンの誘導体、ポリアリルアミンおよびポリビニルアミンから選ばれる少なくとも１種のポリマーと、
（３）疎水性フィラーと、
（４）前記ポリマーの架橋剤として作用する、３価以上の多塩基酸またはその誘導体である、クエン酸、１，２，３−プロパントリカルボン酸、１，２，４−ブタントリカルボン酸、２−ホスホノ−１，２，４−ブタントリカルボン酸、トリメリット酸、１，２，４−シクロヘキサントリカルボン酸、エチレンジアミンテトラ酢酸、１，２，３，４−ブタンテトラカルボン酸、ピロメリット酸、１，２，４，５−シクロヘキサンテトラカルボン酸、１，４，５，８−ナフタレンテトラカルボン酸、および１，２，３，４，５，６−シクロヘキサンヘキサカルボン酸、およびこれらの酸無水物、これらの多塩基酸の一部または全部のカルボキシル基のアミン塩、これらの多塩基酸の一部または全部のカルボキシル基のアルキルエステル、アミド、イミド、アミドイミド、およびこれら多塩基酸の一部または全部のカルボキシル基をＮ−ヒドロキシスクシンイミド、Ｎ−ヒドロキシスルホスクシンイミドによって１つ以上修飾したものからなる群から選ばれる少なくとも１種の化合物と、を含んでなり、且つ、
組成物中における水の含有量が３０質量％以上であることを特徴とする水系スラリー組成物。
【請求項２】
前記ポリマーが、ヒドロキシエチルセルロース、ヒドロキシプロピルセルロース、カルボキシメチルセルロース、カチオン化セルロース、ヒドロキシエチル澱粉、アルギン酸プロピレングリコールエステル、カルボキシメチルキチン、ポリアリルアミン、ポリビニルアミン、グリセリル化キトサン、ヒドロキシエチルキトサン、ヒドロキシプロピルキトサン、ヒドロキシブチルキトサン、及びヒドロキシブチルヒドロキシプロピルキトサン、からなる群から選ばれる少なくとも１種を含む請求項１に記載の水系スラリー組成物。
【請求項３】
前記３価以上の多塩基酸またはその誘導体が、１，２，３，４−ブタンテトラカルボン酸、ピロメリット酸、無水ピロメリット酸、トリメリット酸、無水トリメリット酸、クエン酸、１，２，４−シクロヘキサントリカルボン酸、１，２，３−プロパントリカルボン酸、１，２，４，５−シクロヘキサンテトラカルボン酸、１，４，５，８−ナフタレンテトラカルボン酸および１，２，３，４，５，６−シクロヘキサンヘキサカルボン酸からなる群から選ばれる少なくとも１種である請求項１又は２に記載の水系スラリー組成物。
【請求項４】
Ｂ型回転粘度計、回転数３０ｒｐｍで測定した時の２５℃における粘度が、１００〜２０，０００ｍＰａ・ｓであり、且つ、スラリー組成物を同質量の蒸留水で希釈した後、２５℃で測定したｐＨが６以下である請求項１〜３の何れか１項に記載の水系スラリー組成物。
【請求項５】
前記疎水性フィラーが、導電性炭素フィラー及び／又はシリカである請求項１〜４のいずれか１項に記載の水系スラリー組成物。
【請求項６】
前記疎水性フィラーが導電性炭素フィラーであり、かつ、蓄電装置電極板の塗工膜形成用である請求項１〜５のいずれか１項に記載の水系スラリー組成物。
【請求項７】
請求項６に記載の水系スラリー組成物を集電体と電極層との間に塗布して塗工膜を配置してなることを特徴とする蓄電装置用電極板。
【請求項８】
前記塗工膜の膜厚が、０．１〜２μｍである請求項７に記載の蓄電装置用電極板。
【請求項９】
前記塗工膜の表面抵抗率が、３，０００Ω／□以下である請求項７又は８に記載の蓄電装置用電極板。
【請求項１０】
前記塗工膜が、１００〜２５０℃の熱処理により形成されている請求項７〜９のいずれか１項に記載の蓄電装置用電極板。
【請求項１１】
前記集電体が、アルミニウム箔であり、且つ、電極層が、正極活物質よりなる請求項７〜１０のいずれか１項に記載の蓄電装置用正極電極板。
【請求項１２】
前記集電体が、銅箔であり、電極層が、負極活物質よりなる請求項７〜１０のいずれか１項に記載の蓄電装置用負極電極板。
【請求項１３】
前記集電体が、アルミニウム箔であり、且つ、電極層が、分極性電極である請求項７〜１０のいずれか１項に記載の蓄電装置用電極板。
【請求項１４】
請求項７〜１３のいずれか１項に記載の電極板を有してなることを特徴とする蓄電装置。
【請求項１５】
二次電池又はキャパシタである請求項１４に記載の蓄電装置。
【請求項１６】
請求項１〜６のいずれか１項に記載の水系スラリー組成物が表面に塗布された後、加熱処理されて表面に塗工膜が形成された集電体。
【請求項１７】
前記塗工膜の上に、さらに電極層が形成された請求項１６に記載の集電体。
【手続補正２】
【補正対象書類名】明細書
【補正対象項目名】００２１
【補正方法】変更
【補正の内容】
【００２１】
上記の目的は、下記の本発明によって達成される。すなわち、本発明は、（１）水と、（２）セルロースの誘導体、アルギン酸の誘導体、澱粉の誘導体、キチンの誘導体およびキトサンの誘導体、ポリアリルアミン、ポリビニルアミンから選ばれる少なくとも１種のポリマーと、（３）疎水性フィラーと、（４）前記ポリマーの架橋剤として作用する、３価以上の多塩基酸またはその誘導体である、クエン酸、１，２，３−プロパントリカルボン酸、１，２，４−ブタントリカルボン酸、２−ホスホノ−１，２，４−ブタントリカルボン酸、トリメリット酸、１，２，４−シクロヘキサントリカルボン酸、エチレンジアミンテトラ酢酸、１，２，３，４−ブタンテトラカルボン酸、ピロメリット酸、１，２，４，５−シクロヘキサンテトラカルボン酸、１，４，５，８−ナフタレンテトラカルボン酸、および１，２，３，４，５，６−シクロヘキサンヘキサカルボン酸、およびこれらの酸無水物、これらの多塩基酸の一部または全部のカルボキシル基のアミン塩、これらの多塩基酸の一部または全部のカルボキシル基のアルキルエステル、アミド、イミド、アミドイミド、これらの多塩基酸の一部または全部のカルボキシル基をＮ−ヒドロキシスクシンイミド、Ｎ−ヒドロキシスルホスクシンイミドによって１つ以上修飾したものからなる群から選ばれる少なくとも１種の化合物と、を含んでなり、且つ、組成物中における水の含有量が３０質量％以上であることを特徴とする水系スラリー組成物を提供する。
【手続補正３】
【補正対象書類名】明細書
【補正対象項目名】００９８
【補正方法】変更
【補正の内容】
【００９８】
［実施例２〜１９、実施例４０、比較例２〜３］
実施例１における例１−１のポリマー溶液及び導電性フィラーに代えて、表２に記載のポリマー溶液及び導電性フィラーを使用した以外は、実施例１と同様にして、スラリー組成物並びに塗工膜を作製した。そして、スラリー組成物の粘度（２５℃、３０ｒｐｍ、測定時のローターは粘度に合わせ適宜選択して使用）、分散性、保存安定性、形成した塗工膜の密着性、溶解・膨潤性および表面抵抗率を調べ、表２に結果を示した。なお、比較例２では、バインダー樹脂に、ポリビニリデンフルオライドの５％ＮＭＰ溶液（以下、ＰＶＤＦ溶液と記載）を用い、比較例３ではスチレンブタジエン共重合体ラテックス（増粘剤としてカルボキシメチルセルロースナトリウムを使用）を用いた。
【手続補正４】
【補正対象書類名】明細書
【補正対象項目名】０１００
【補正方法】変更
【補正の内容】
【０１００】
2014095081.tif 000001